ITO 층 이 형성 된 기재 필름 을 롤 투 롤 방식 으로 이송 시키 면서 상기 ITO 층 위 에 ZnO 함유 코팅 액 ( Zn ( OAC ) 2 · 2 H 2 O 247 mg , KOH 126 mg 및 1 - 부탄올 ( 1 - Butanol ) 1 ml 를 혼합 하 여 제조 함 ) 을 스트라이프 형태 로 슬 롯다 이 코팅 한 후 140 ℃ 에서 건조 하 여 ZnO 의 금속 산화물 박막층 을 형성 하 였 다 . 상기 슬 롯다 이 코팅 시 라인 속도 ( line speed ) 는 5 mm / sec , 슬롯 다이 높이 는 100 ㎛, 코팅 액 유량 ( flow rate ) 은 0 . 15 ml / min 으로 하 였 다 .